(57)【特許請求の範囲】
【請求項１】
疎水性または両親媒性の第一の非多孔性膜を少なくとも一部に備える密封構造の容器内に、微生物のエネルギー源となる電子供与体物質が収容され、前記電子供与体物質が前記容器の前記第一の非多孔性膜部分から前記第一の非多孔性膜の分子透過性能に支配される速度で前記容器周辺に徐放されて前記容器周辺の微生物に供給される電子供与体供給装置において、前記容器の外側表面の前記第一の非多孔性膜部分が第二の非多孔性膜で被覆され、前記第二の非多孔性膜の前記容器側の面とは反対側の面が第三の非多孔性膜で被覆され、前記第二の非多孔性膜は水と接触したときに前記電子供与体物質を透過する親水性の非多孔性膜であり、前記第三の非多孔性膜は生分解性と水蒸気不透過性とを併せ持つ非多孔性膜であり、前記第三の非多孔性膜を生分解する微生物が棲息する水環境に配置することで一定期間経過後に前記電子供与体物質が前記水環境中に徐放され始めることを特徴とする電子供与体供給装置。
【請求項２】
請求項１に記載の電子供与体供給装置の前記第三の非多孔性膜の周りに、脱窒菌が担持された担体が配置されていることを特徴とする脱窒バイオリアクター。
【請求項３】
請求項２に記載の脱窒バイオリアクターを、アンモニアを生物学的に硝化処理する硝化槽の内部に収容したことを特徴とする硝化・脱窒処理槽。
【請求項４】
請求項３に記載の硝化・脱窒処理槽を生物濾過槽としたことを特徴とする水棲生物飼育設備。
【請求項５】
微生物のエネルギー源となる電子供与体物質と前記微生物が棲息する水環境とを疎水性または両親媒性の第一の非多孔性膜を介して接触させ、前記電子供与体物質を前記第一の非多孔性膜から前記第一の非多孔性膜の分子透過性能に支配される速度で前記水環境に徐放させて前記水環境中の前記微生物に供給する電子供与体供給方法において、前記第一の非多孔性膜の前記水環境側の面を第二の非多孔性膜で被覆し、前記第二の非多孔性膜の前記水環境側の面を第三の非多孔性膜で被覆し、前記第二の非多孔性膜を水と接触したときに前記電子供与体物質を透過する親水性の非多孔性膜とし、前記第三の非多孔性膜を生分解性と水蒸気不透過性とを併せ持つ非多孔性膜とし、前記第三の非多孔性膜と前記水環境とを接触させることで一定期間経過後に前記電子供与体物質を前記水環境中に徐放させ始めるようにしたことを特徴とする電子供与体供給方法。
【発明の詳細な説明】
【技術分野】
【０００１】
本発明は、電子供与体供給装置及びこれを利用した脱窒バイオリアクターに関する。さらに詳述すると、本発明は、電子供与体供給装置及びこれを利用した脱窒バイオリアクター、さらにはこの脱窒バイオリアクターを利用した硝化・脱窒処理槽、この硝化脱窒処理槽を利用した水棲生物飼育設備に関する。
【背景技術】
【０００２】
微生物を使用した生物学的処理を行う際には、微生物のエネルギー源としての電子供与体物質を供給しなければならない場合がある。
【０００３】
従来、電子供与体物質としてアルコール（例えばメタノール、エタノール及びプロパノール等の低級アルコール）等の液体を微生物に供給する際には、例えば高分子ゲル等の担体に微生物を担持したバイオリアクターの内部に空間を設けておき、この空間とアルコール貯留槽とを配管で連結して循環路を形成し、循環ポンプや様々なバルブ、計器類等を操作してアルコールの供給タイミング及び供給量を制御するようにしていた（特許文献１及び２参照）。
【０００４】
しかしながら、上記のような微生物への電子供与体供給方法は、電子供与体物質の微生物への供給量を一定量に維持するためのポンプや制御装置等の一連の設備が必要であることから、設備の大型化や設備操作の複雑化といった問題を抱えるものであった。
【０００５】
そこで、本件出願人は、特許文献３において、ポリエチレン膜やポリプロピレン膜等の疎水性の非多孔性膜、またはポリエチレンとポリビニルアルコールの共重合体等の両親媒性の非多孔性膜（疎水性と親水性の双方の性質を共有する非多孔性膜）により形成した容器に、アルコール等の各種電子供与体物質を封入し、電子供与体物質を非多孔性膜から非多孔性膜の分子透過性能に支配される速度で透過させて微生物に供給する方法を提案している。
【先行技術文献】
【特許文献】
【０００６】
【特許文献１】特許第３３４０３５６号
【特許文献２】特許第２８８７７３７号
【特許文献３】国際公開ＷＯ２００６／１３５０２８
【発明の概要】
【発明が解決しようとする課題】
【０００７】
しかしながら、疎水性の非多孔性膜または両親媒性の非多孔性膜により形成した容器にアルコール等の電子供与体物質を封入すると、電子供与体物質が水環境中及び大気中のいずれの環境においても直ちに透過し始めてしまう。したがって、疎水性の非多孔性膜または両親媒性の非多孔性膜により形成した容器にアルコール等の電子供与体物質を封入した電子供与体供給装置は、作製してから直ちに使用しないと、電子供与体物質が容器から徐々に漏れ出して無駄に消費されてしまう問題があった。
【０００８】
また、水環境において微生物を利用した生物学的処理を行う場合、ある一定期間が経過してから電子供与体物質を微生物に供給し始めて生物学的処理を実行することが望ましいケースもある。例えば、初期段階では被処理物質の濃度が生物学的処理を行う必要がないほど低濃度であり、一定期間が経過した段階で生物学的処理を行う必要のある濃度に上昇するような場合がある。このような場合においては、水環境において、ある一定期間が経過するまでは電子供与体物質を供給しないようにして電子供与体物質の無駄な消費を抑えておき、ある一定期間が経過した段階で、電子供与体物質を微生物に供給し始めることが、電子供与体物質の水環境への不必要な拡散や、電子供与体物質の無駄な消費を抑える上で望ましいと言える。
【０００９】
上記のような場合についてより具体的に説明すると、例えば、魚類等の水棲生物の飼育設備においては、飼育水槽内の水棲生物の個体数が少ない場合、飼育初期段階では飼育水に硝酸イオンがそれほど多くは蓄積しないので、電子供与体物質を脱窒菌に与えて脱窒機能を発揮させる必要はない。しかし、飼育開始から一定期間が経過し、産卵等によって飼育水槽内の個体数が増加した場合、飼育水の硝酸イオン濃度が上昇し易くなるので、飼育水の硝酸イオン濃度を低下させるために、電子供与体物質を脱窒菌に与えて脱窒機能を発揮させる必要が生じる。つまり、このような場合においては、飼育水の硝酸イオン濃度が上昇し易くなるタイミングで電子供与体物質を脱窒菌に与えることで、電子供与体物質の飼育水への不必要な拡散や、電子供与体物質の無駄な消費を抑える上で望ましいと言える。
【００１０】
上記要望は、特許文献３に記載の電子供与体供給装置を、水環境の生物学的処理が望まれる段階で作製して直ちに水環境に投入することで解決することは可能ではある。しかしながら、水環境の生物学的処理が望まれる段階で電子供与体供給装置を作製したり、電子供与体供給装置を水環境に投入することは煩雑である。また、以下に説明するように実行することが難しい場合もあり得る。
【００１１】
例えば、魚類等の水棲生物を収容した飼育水槽が商業施設等でインテリア等として設置されるような場合においては、飼育設備のメンテナンスや調整等を行う時間が限られていることから、飼育水槽の初期設定段階で、後に想定される飼育水槽の状態変化を考慮して、出来る限りの対策を講じておくことが望ましいと言える。したがって、飼育水を生物学的に浄化するための硝化菌や脱窒菌は水環境に棲息させておいて乾燥による死滅を防ぐと共に、脱窒菌に電子供与体物質を供給するための電子供与体供給装置を予め脱窒菌の近傍に配置しておき、所望のタイミングで電子供与体供給装置を脱窒菌に供給させ始めるようにできることが望ましいと言える。
【００１２】
以上のことから、大気中では電子供与体物質を漏れ出させることなく保存することができ、水環境中ではある一定期間が経過した後に電子供与体物質を水環境中に供給させ始めることのできる装置や方法を確立することが望ましいと考えられる。
【００１３】
そこで、本発明は、大気中では電子供与体物質を漏れ出させることなく保存することができ、水環境中ではある一定期間が経過した後に電子供与体物質を水環境中に供給させ始めることのできる電子供与体供給装置及び電子供与体供給方法を提供することを目的とする。
【００１４】
また、本発明は、水環境中に配置してある一定期間が経過した後に脱窒機能を発揮させ始めることのできる脱窒バイオリアクターを提供することを目的とする。
【００１５】
さらに、本発明は、水環境中において、ある一定期間が経過した段階で脱窒機能を発揮させ始めて、硝化処理と脱窒処理を行うことのできる硝化・脱窒処理槽を提供することを目的とする。
【００１６】
また、本発明は、飼育開始から一定期間が経過した段階で脱窒機能を発揮させ始めて、飼育水の硝化処理と脱窒処理を行うことのできる水棲生物飼育設備を提供することを目的とする。
【課題を解決するための手段】
【００１７】
かかる課題を解決するため、本願発明者が鋭意検討を行った結果、ポリエチレン膜により形成した容器に電子供与体物質としてエタノールを封入した電子供与体供給装置について、容器の外側表面をポリビニルアルコール膜で被覆し、さらにポリビニルアルコール膜表面をポリグルコール酸膜で被覆して、脱窒菌が棲息する水中に浸漬したところ、一定期間経過後にエタノールが水中に供給され始め、その供給速度が、ポリエチレン膜の分子透過性能に支配される速度となることを知見した。また、この電子供与体供給装置は、大気中においては、エタノールの放出は見られなかった。
【００１８】
本願発明者は、上記知見に基づき、ポリエチレン膜等の疎水性または両親媒性の非多孔性膜により容器を形成してこの容器内にエタノール等の電子供与体物質を封入し、容器の外側表面をポリビニルアルコール膜等の親水性の非多孔性膜で被覆し、親水性の非多孔性膜の表面をさらにポリグルコール酸膜等の生分解性と水蒸気不透過性とを併せ持つ非多孔性膜で被覆することで、大気中では電子供与体物質を漏れ出させることなく保存することができ、水環境中ではある一定期間が経過した後に電子供与体物質を水環境中に供給させ始めることができ、しかもその速度をポリエチレン膜等の疎水性または両親媒性の非多孔性膜の分子透過性能に支配される速度とできることを知見するに至り、この知見に基づいてさらに種々検討を重ね、本発明を完成するに至った。
【００１９】
即ち、本発明の電子供与体供給装置は、疎水性または両親媒性の第一の非多孔性膜を少なくとも一部に備える密封構造の容器内に、微生物のエネルギー源となる電子供与体物質が収容され、電子供与体物質が容器の第一の非多孔性膜部分から第一の非多孔性膜の分子透過性能に支配される速度で容器周辺に徐放されて容器周辺の微生物に供給される電子供与体供給装置において、容器の外側表面の第一の非多孔性膜部分が第二の非多孔性膜で被覆され、第二の非多孔性膜の容器側の面とは反対側の面が第三の非多孔性膜で被覆され、第二の非多孔性膜は水と接触したときに電子供与体物質を透過する親水性の非多孔性膜であり、第三の非多孔性膜は生分解性と水蒸気不透過性とを併せ持つ非多孔性膜であり、第三の非多孔性膜を生分解する微生物が棲息する水環境に配置することで一定期間経過後に電子供与体物質が水環境中に徐放され始めるものである。
【００２０】
また、本発明の電子供与体供給方法は、微生物のエネルギー源となる電子供与体物質と微生物が棲息する水環境とを疎水性または両親媒性の第一の非多孔性膜を介して接触させ、電子供与体物質を第一の非多孔性膜から第一の非多孔性膜の分子透過性能に支配される速度で水環境に徐放させて水環境中の微生物に供給する電子供与体供給方法において、第一の非多孔性膜の水環境側の面を第二の非多孔性膜で被覆し、第二の非多孔性膜の水環境側の面を第三の非多孔性膜で被覆し、第二の非多孔性膜を水と接触したときに電子供与体物質を透過する親水性の非多孔性膜とし、第三の非多孔性膜を生分解性と水蒸気不透過性とを併せ持つ非多孔性膜とし、第三の非多孔性膜と水環境とを接触させることで一定期間経過後に電子供与体物質を水環境中に徐放させ始めるようにしている。
【００２１】
したがって、本発明の電子供与体供給装置及び電子供与体供給方法によると、生分解性と水蒸気不透過性とを併せ持つ非多孔性膜である第三の非多孔性膜が水環境と接触すると、水環境中の微生物により生分解され、水と接触したときに電子供与体物質を透過する親水性の非多孔性膜である第二の非多孔性膜が一定期間経過後に水環境と接触するようになる。そうすると、第二の非多孔性膜のバリア性が低下し、電子供与体物質が疎水性または両親媒性の第一の非多孔性膜と第二の非多孔性膜とを介して、第一の非多孔性膜の分子透過性能に支配される速度で透過し、水環境中に徐放されるようになる。
【００２２】
尚、電子供与体物質が水環境中に徐放され始めるタイミングは、第三の非多孔性膜の材質や厚み、水環境中の微生物数等により適宜制御できる。
【００２３】
次に、本発明の脱窒バイオリアクターは、本発明の電子供与体供給装置の第三の非多孔性膜の周りに、脱窒菌が担持された担体が配置されているものとしている。したがって、本発明の脱窒バイオリアクターによると、水環境に配置することによって、担体に担持されている脱窒菌さらには水環境中に棲息する微生物によって第三の非多孔性膜が生分解され、一定期間経過後に第二の非多孔性膜と水環境とが接触する。これにより、電子供与体物質が、第一の非多孔性膜と第二の非多孔性膜とを介して、第一の非多孔性膜の分子透過性能に支配される速度で水環境中に徐放されて担体に担持された脱窒菌に供給され、脱窒菌の脱窒機能が発揮されるようになる。つまり、本発明の脱窒バイオリアクターを水環境に配置すると、電子供与体物質が一定期間経過後に担体に担持された脱窒菌に供給されるようになって、脱窒菌の脱窒機能が発揮され始める。尚、脱窒菌が担持された担体には、予め脱窒菌が担持された担体は勿論のこと、水環境に配置することで脱窒菌が担持された（付着した）担体も含まれる。
【００２４】
次に、本発明の硝化・脱窒処理槽は、本発明の脱窒バイオリアクターを、アンモニアを生物学的に硝化処理する硝化槽の内部に収容したものとしている。したがって、アンモニアを生物学的に硝化処理する機能に加えて、一定期間経過後に脱窒菌が機能し始め、排水や地下水等の被処理水中のアンモニアを窒素ガスに変換するための生物学的処理が行われるようになる。
【００２５】
次に、本発明の水棲生物飼育設備は、本発明の硝化・脱窒処理槽を生物濾過槽としたものとしている。したがって、飼育水に含まれるアンモニアを生物学的に硝化処理する機能に加えて、一定期間経過後に脱窒菌が機能し始め、飼育水のアンモニアを窒素ガスに変換するための一連の生物学的処理が行われるようになる。
【発明の効果】
【００２６】
本発明の電子供与体供給装置及び電子供与体供給方法によれば、大気中では電子供与体物質を放出させることなく保存することが可能となり、且つ水環境中においては一定期間経過後に電子供与体物質を徐放することが可能となる。したがって、水環境中において、微生物に電子供与体物質を供給することが必要となるタイミングで電子供与体物質を供給させ始めるようにすることが可能となり、電子供与体物質の水環境への不必要な拡散や電子供与体物質の無駄な消費を抑えて、電子供与体物質を必要とする微生物を利用した生物学的処理にかかる手間やコストを抑えることが可能となる。しかも、水環境中への電子供与体物質の供給開始時期は、第三の非多孔性膜（生分解性と水蒸気不透過性とを併せ持つ非多孔性膜）の材質、厚さ、水環境中の微生物数等に応じて容易に設定することができるので、水環境中における電子供与体物質の供給開始時期を、ポンプや計器等の装置を用いることなく、簡単に設定することができる。
【００２７】
また、本発明の脱窒バイオリアクターによれば、本発明の電子供与体供給装置の第三の非多孔性膜（生分解性と水蒸気不透過性とを併せ持つ非多孔性膜）の周りに脱窒菌を担持した担体が配置されているので、水環境に配置してから一定期間が経過した後に、担体に担持された脱窒菌に電子供与体物質を供給させ始めて、脱窒機能の発揮開始時期を制御することが可能となる。したがって、脱窒処理を行う必要が生じる段階で脱窒菌に電子供与体物質を供給させ始めて、脱窒菌の脱窒処理能を発揮させ始めることができるので、脱窒菌を利用した脱窒処理にかかる手間やコストを抑えることができる。
【００２８】
さらに、本発明の硝化・脱窒処理槽によれば、アンモニアを生物学的に硝化処理する機能に加えて、一定期間経過後に脱窒菌を機能させ始めることができる。したがって、脱窒処理を行う必要が生じる段階で脱窒菌に電子供与体物質を供給させ始めて、脱窒菌の脱窒処理能を発揮させ始めることができるので、硝化・脱窒処理にかかる手間やコストを抑えることができる。
【００２９】
また、本発明の水棲生物飼育設備によれば、生物濾過槽に収容された本発明の脱窒バイオリアクターが、生物濾過槽の水と接触してから一定期間が経過した後に機能し始める。したがって、飼育水を生物学的に浄化するための硝化菌や脱窒菌を水環境に棲息させておいて乾燥による死滅を防ぐと共に、所望のタイミングで電子供与体物質を脱窒菌に供給させ始めるように予め飼育設備を準備・設定することができるので、例えば、インテリア等として魚類等の水棲生物を収容した飼育水槽を展示するために魚類等の水棲生物の飼育設備が商業施設に設置される場合のように、飼育設備のメンテナンスや調整の機会が限られているような状況においても十分に対応可能な飼育設備となる。また、水棲生物の飼育開始から一定期間が経過し、飼育水槽内の水棲生物個体数が産卵等により増加して硝酸イオンが蓄積し易くなった段階で脱窒反応を進行させ始めて、飼育水の硝酸イオン濃度を低下させることが可能となるので、電子供与体物質の飼育水への不必要な拡散や電子供与体物質の無駄な消費を抑えて、水棲生物の飼育の手間やコストを抑えることも可能となる。
【図面の簡単な説明】
【００３０】
【図１】本発明の電子供与体供給装置の実施形態の一例を示す図であり、（Ａ）は斜視図、（Ｂ）は縦断面図である。
【図２Ａ】本発明の脱窒バイオリアクターの実施形態の一例を示す斜視図である。
【図２Ｂ】本発明の脱窒バイオリアクターの実施形態の一例を示す縦断面図である。
【図３】本発明の硝化・脱窒処理槽の実施形態の一例を示す図である。
【図４】本発明の水棲生物飼育設備の実施形態の一例を示す図である。
【図５】参考例１−１の実験結果を示す図である。
【図６】参考例１−２の実験結果を示す図である。
【図７】実施例１−１の実験結果を示す図である。
【図８】実施例１−２の実験結果を示す図である。
【図９】本発明の電子供与体供給装置の他の実施形態である補充タイプの例を示す縦断面図である。
【図１０】図９の実施形態の電子供与体供給装置の全体構成を示す概略図である。
【発明を実施するための形態】
【００３１】
以下、本発明を実施するための形態について、図面に基づいて詳細に説明する。
【００３２】
＜電子供与体供給方法と電子供与体供給装置＞
本発明の電子供与体供給方法は、微生物のエネルギー源となる電子供与体物質と微生物が棲息する水環境とを疎水性または両親媒性の第一の非多孔性膜を介して接触させ、電子供与体物質を第一の非多孔性膜から第一の非多孔性膜の分子透過性能に支配される速度で水環境に徐放させて水環境中の微生物に供給する電子供与体供給方法において、第一の非多孔性膜の水環境側の面を第二の非多孔性膜で被覆し、第二の非多孔性膜の水環境側の面を第三の非多孔性膜で被覆し、第二の非多孔性膜を水と接触したときに電子供与体物質を透過する親水性の非多孔性膜とし、第三の非多孔性膜を生分解性と水蒸気不透過性とを併せ持つ非多孔性膜とし、第三の非多孔性膜と水環境とを接触させることで一定期間経過後に電子供与体物質を水環境中に徐放させ始めるようにしている。
【００３３】
本発明の電子供与体供給方法を実施するための電子供与体供給装置の一例として、本発明の電子供与体供給装置の実施形態の一例を図１に示す。図１に示す電子供与体供給装置１は、疎水性または両親媒性の第一の非多孔性膜２ａを少なくとも一部に備える密封構造の容器４内に、微生物のエネルギー源となる電子供与体物質３が収容され、電子供与体物質３が容器４の第一の非多孔性膜２ａ部分から第一の非多孔性膜２ａの分子透過性能に支配される速度で容器４の周辺に徐放されて容器４の周辺の微生物に供給される電子供与体供給装置において、容器４の外側表面の第一の非多孔性膜２ａ部分が第二の非多孔性膜２ｂで被覆され、第二の非多孔性膜２ｂの容器４側の面とは反対側の面が第三の非多孔性膜２ｃで被覆され、第二の非多孔性膜２ｂは水と接触したときに電子供与体物質３を透過する親水性の非多孔性膜であり、第三の非多孔性膜２ｃは生分解性と水蒸気不透過性とを併せ持つ非多孔性膜であり、第三の非多孔性膜２ｃを生分解する微生物が棲息する水環境に配置することで一定期間経過後に電子供与体物質３が水環境中に徐放され始めるものである。
【００３４】
本実施形態において、容器４は、疎水性または両親媒性の第一の非多孔性膜２ａで全体が構成される袋状を成し、周縁をヒートシールで溶着したり、接着剤により接着したりするようにして、電子供与体物質３を密封するようにしているが、形体や構造は特に限定されるものではない。例えば、容器４はチューブ状やシート状としてもよい。また、容器４は、第一の非多孔性膜２ａで全体を構成するものに限られず、片面だけを第一の非多孔性膜２ａで構成したり、１つの面のさらに一部分を第一の非多孔性膜２ａで構成したりしてもよい。第一の非多孔性膜２ａを部分的に用いて容器４を構成する場合には、第一の非多孔性膜２ａ以外の他の部分は、電子供与体物質３を透過しない金属製やプラスチック製の剛体フレーム等の部材や、電子供与体物質３を透過しない膜等を用いるようにすればよい。
【００３５】
第一の非多孔性膜２ａとしては、疎水性または両親媒性の非多孔性膜が用いられる。
【００３６】
疎水性の非多孔性膜としては、例えば、オレフィン系の膜全般を用いることができ、その中でも特にポリエチレン膜やポリプロピレン膜の使用が好適である。ポリエチレンやポリプロピレンは、適度な物質の透過性、熱可逆性を有しており、柔軟で成形が容易であるという利点を有している。また、様々な物質に対して安定である。しかも、水を透過し難いので、水で希釈したアルコールや有機酸を電子供与体物質３として使用できる利点もある。水で希釈したアルコールや有機酸を電子供与体物質３として使用することで、電子供与体物質３と水環境との間の濃度勾配によって、電子供与体物質３の水環境への透過速度を制御できる。即ち、アルコールや有機酸の濃度を高めることで、電子供与体物質３と水環境との間の濃度勾配を大きくして水環境への透過速度を向上させることができ、逆に、アルコールや有機酸の濃度を低下させることで、電子供与体物質３と水環境との間の濃度勾配を小さくして水環境への透過速度を低下させることができる。但し、疎水性の非多孔性膜は、これらに限定されるものではない。例えば、後述する生分解性と水蒸気不透過性とを併せ持つ非多孔性膜であるポリ乳酸やポリグリコール酸も疎水性の高い非多孔性膜として知られており、これを第一の非多孔性膜２ａとして用いることもできる。
【００３７】
両親媒性の非多孔性膜としては、例えば、エチレン・ビニルアルコール共重合体やエチレン・酢酸ビニル共重合体等の、疎水性分子と親水性分子の共重合体が挙げられるが、両親媒性の非多孔性膜は、これらに限定されるものではない。尚、両親媒性の非多孔性膜は、膜を構成する親水性分子と疎水性分子の比率によって、電子供与体物質３の供給速度を制御することができる。即ち、親水性分子の比率を大きくするほど、水と接触したときにバリア性が低下し易くなって電子供与体物質３の透過速度が大きくなる。逆に疎水性分子の比率を大きくするほど、水と接触したときにバリア性が低下し難くなって電子供与体物質３の透過速度が小さくなる。したがって、親水性分子と疎水性分子の比率のバランスによって、電子供与体物質３の透過速度を制御することができる。
【００３８】
尚、第一の非多孔性膜２ａの電子供与体物質の透過速度は、上記のパラメータ以外にも、膜材料、膜厚、該膜の表面積、電子供与体物質３の分子量や性質、温度及び外圧等により制御することが可能である。本願発明者のポリエチレン膜に対する実験によると、同じ膜材料の場合には膜厚によって分子透過速度が変化することが確認されている。そこで、微生物に対して必要な電子供与体物質３の供給量に応じて、適宜膜厚などを選定することによって、必要な速度で必要な量の電子供与体物質３を供給することができる。また、延伸処理により分子配列を制御することができるので、延伸処理によって電子供与体物質供給速度を制御することも可能である。
【００３９】
ここで、第一の非多孔性膜２ａは、膜の密度によっても分子透過速度が変化する。ポリエチレンを例に挙げて説明すると、ＪＩＳ Ｋ６９２２−２により分類される低密度ポリエチレン（密度９１０ｋｇ／ｍ３以上、９３０ｋｇ／ｍ３未満）を用いた場合、電子供与体物質３が十分な透過速度で透過するが、高密度ポリエチレン（密度９４２ｋｇ／ｍ３以上）を用いた場合には、電子供与体物質３の透過速度が低下する。したがって、所望の電子供与体物質供給速度に応じて、第一の非多孔性膜２ａの膜厚と膜密度のバランスを制御すればよい。
【００４０】
微生物へのエネルギー源となる電子供与体物質３としては、微生物に対して毒性を呈することなく、第一の非多孔性膜２ａを腐食することなく、第一の非多孔性膜２ａを透過することができる分子量、性質等を有するものが適宜選択される。例えば、アルコール（メタノール、エタノール、プロパノール等の低級アルコール等）及び有機酸（例えば、蟻酸、酢酸、プロピオン酸等）等の液状物質、水素、硫化水素、メタン及びエタン等のガス状物質が挙げられるが、これらに限定されるものではない。また、微生物によっては、フェノール類、ベンゼン及びトルエン等を電子供与体物質３として用いることができる。
【００４１】
ここで、電子供与体物質３としてアルコールを用いる場合、原液のままで用いることができる。ポンプ等によりメタノールやエタノール等のアルコールを微生物のエネルギー源として供給する場合には、微生物が死なない程度の濃度に水で希釈する必要があったが、本発明によれば、アルコールは微生物へ緩やかに供給することができるため、アルコールの原液を用いても、微生物が死に至ることはないアルコール供給速度に制御することができる。
【００４２】
ここで、第一の非多孔性膜２ａを疎水性の非多孔性膜とする場合、アルコールの原液に不純物が混在しているようなときであっても、実質的にはアルコール分子のみが第一の非多孔性膜２ａを透過し、第二の非多孔性膜２ｂが水と接触したときにこのアルコール分子が第二の非多孔性膜２ｂを透過して微生物に緩やかに供給される。したがって、アルコールに不純物例えばカテキンやシアン化合物のように微生物に対して毒性を呈する抗菌性の分子が混入していても、分子量の大きなカテキンや極性の大きなシアン化合物は第一の非多孔性膜２ａを透過し難く、微生物にとって害のない濃度に希釈された状態のアルコールを主成分として透過させて微生物に供給することが可能となり、不純物は容器４内にほとんど残留する。したがって、本発明において、第一の非多孔性膜２ａを疎水性の非多孔性膜した場合には、廃アルコールのように不純物を含んでいるアルコールを用いることができる。
【００４３】
電子供与体物質３の第一の非多孔性膜２ａの透過について、疎水性の非多孔性膜を例に挙げて説明する。電子供与体物質３の第一の非多孔性膜２ａの透過は、電子供与体物質分子が膜に溶け込み、その溶け込んだ分子が膜内部を拡散して反対側に達することにより起こる。したがって、膜への溶け込みが起こらない程大きなサイズの分子であるカテキンや極性の高い水やシアン化合物などは第一の非多孔性膜２ａを透過し難い。また、ポリエチレンやポリプロピレン等は水となじむ官能基が存在しない疎水性を有する強い低極性の膜であるため、極性分子である水が膜に溶け込みにくい。また、水分子同士の水素結合が強いため、常温では水が当該膜を透過することはほとんど無い。したがって、疎水性の非多孔性膜は、水や分子量の大きなカテキン、極性の高いシアン化合物等の不純物はほとんど透過させずに、所望の電子供与体物質３を主成分として透過させる「分子ふるい」として機能する。また、電子供与体物質３は、分子状態、つまり、液体のように分子間の引力により凝集することのないガス（気体）の状態で第一の非多孔性膜２ａを透過する。したがって、疎水性を有する非多孔性膜２ａはガス透過性膜とも表現できる。両親媒性の非多孔性膜についても、疎水性の非多孔性膜と同様、電子供与体物質３が膜に溶け込むことにより透過する。
【００４４】
このように、第一の非多孔性膜２ａは、電子供与体物質３が膜に溶け込むことにより透過させており、多孔質膜のように孔の大きさや数で電子供与体物質３の種類や量を制御するものではない。したがって、長期間の使用による孔の閉塞の問題も生じることが無く、定期的な逆洗浄の必要もない。したがって長期間メンテナンスを行うことなく使用でき、ランニングコストを低減できる利点も有している。
【００４５】
次に、第二の非多孔性膜２ｂについて説明する。第二の非多孔性膜２ｂは、水と接触しない状態では電子供与体物質３のバリア膜として機能し、第一の非多孔性膜２ａを透過した電子供与体物質３の分子の透過を抑える性質を有し、且つ水と接触した状態では電子供与体物質３のバリア膜としての機能が低下して、第一の非多孔性膜２ａを透過した電子供与体物質３の分子を透過させる性質を有する非多孔性膜である。
【００４６】
第二の非多孔性膜２ｂの材料としては、親水性の非多孔性膜、即ち、分子構造中に親水基を有する非多孔性膜、例えば、ポリエステル、ナイロン（ポリアミド）、ポリビニルアルコール、ビニロン、セロハン、ポリグルタミン酸、これらの共重合体膜などが挙げられ、特にポリビニルアルコールが好適であるが、これらに限定されるものではない。
【００４７】
ここで、水と接触した状態における第二の非多孔性膜（親水性の非多孔性膜）２ｂの分子透過性能は、第一の非多孔性膜（疎水性または両親媒性の非多孔性膜）２ａの分子透過性能に比べて高い。したがって、第二の非多孔性膜２ｂが水と接触した状態では、電子供与体物質３の透過速度は、第一の非多孔性膜２ａの分子透過性能に支配される。したがって、第一の非多孔性膜２ａの分子透過性能を適宜制御することにより、微生物への電子供与体物質３の供給速度を所望の速度に制御することができる。
【００４８】
第二の非多孔性膜２ｂは、水と接触していない状態においては、膜の内部で水素結合が形成されている。したがって、分子鎖の熱振動によるゆらぎが起こりにくい構造になっており、分子鎖の隙間が少ないため、分子が透過しにくい。他方、水と接触した状態では、分子鎖の間に水分子が侵入して水素結合が切れ、分子鎖の熱振動によるゆらぎが起こりやすい構造となり、水分子がさらに膜の内部に侵入する。その結果、膜内部の水素結合のほとんどが切断され、水分子の通路が形成される。したがって、第二の非多孔性膜２ｂが水と接触したときには、第一の非多孔性膜２ａを透過した電子供与体物質３の分子はこの水分子の通路に沿って第二の非多孔性膜２ｂを透過する。
【００４９】
尚、第二の非多孔性膜２ｂについても、電子供与体物質３を膜に溶け込ませることにより透過させており、多孔質の膜のように、孔の大きさや数で電子供与体物質３の種類や量を制御するものではない。したがって、長期間の使用による孔の閉塞の問題も生じることが無く、定期的な逆洗浄の必要もない。したがって長期間メンテナンスを行うことなく使用でき、ランニングコストを低減できる。
【００５０】
次に、第三の非多孔性膜２ｃについて説明する。第三の非多孔性膜２ｃは、生分解性と水蒸気不透過性とを併せ持つ非多孔性膜である。
【００５１】
第三の非多孔性膜２ｃの材料としては、例えば、ポリグルコール酸膜、ポリ乳酸膜、ポリヒドロキシブチレート膜、ポリカプロラクトン膜、これらの共重合体膜等を用いることができるが、これらに限定されるものではない。
【００５２】
第三の非多孔性膜３ｃは、その材質、膜厚、水環境の微生物数によって、第二の非多孔性膜２ｂが水環境と接触するまでの時間を制御することができる。例えば、ポリグルコール酸膜は、ポリ乳酸膜と比較すると生分解性が高いので、第二の非多孔性膜２ｂが水環境と接触するまでの時間を長くしたい場合にはポリ乳酸膜を使用し、逆に第二の非多孔性膜２ｂが水環境と接触するまでの時間を短くしたい場合にはポリグルコール酸膜やポリグルコール酸とポリ乳酸の共重合体膜を使用すればよい。また、膜厚を厚くする程、第二の非多孔性膜２ｂが水環境と接触するまでの時間を長くすることができ、逆に膜厚を薄くする程、第二の非多孔性膜２ｂが水環境と接触するまでの時間を短くすることができる。さらに、水環境の微生物数が多ければ、第二の非多孔性膜２ｂが水環境と接触するまでの時間が短くなるし、逆に水環境の微生物数が少なければ、第二の非多孔性膜２ｂが水環境と接触するまでの時間が長くなる。水環境の微生物数は、水環境への微生物の人為的な添加によって制御することもできるし、後述する脱窒バイオリアクターの担体に担持する脱窒菌の菌数によっても制御することができる。
【００５３】
また、第三の非多孔性膜２ｃによる第二の非多孔性膜２ｂの被覆状態によって、電子供与体物質３の透過速度に経時変化を持たせることも可能である。例えば、第二の非多孔性膜２ｂを一部をポリグルコール酸膜で被覆し、他部をポリ乳酸膜で被覆することで、ポリグルコール酸膜が先に消失して第二の非多孔性膜２ｂの一部が水環境と接触し、次いでポリ乳酸膜が消失して第二の非多孔性膜２ｂの全面が水環境と接触することによって、電子供与体物質３の水環境への供給速度を段階的に高めることが可能である。また、第二の非多孔性膜２ｂを覆う第三の非多孔性膜２ｂの膜厚に勾配を持たせることで、徐々に第二の非多孔性膜２ｂを露出させて水環境と接触させることができ、電子供与体物質３の水環境への供給速度を徐々に高めるようなことも可能である。
【００５４】
次に、第一の非多孔性膜２ａを第二の非多孔性膜２ｂで被覆する形態、並びに第二の非多孔性膜２ｂを第三の非多孔性膜２ｃで被覆する形態について説明する。
【００５５】
図１に示す電子供与体供給装置１は、第一の非多孔性膜２ａで形成した容器４に電子供与体物質３を封入し、第二の非多孔性膜２ｂで形成した容器６に容器４を封入し、第三の非多孔性膜２ｃで形成した容器７に容器６を封入するようにしているが、この形態には限定されない。
【００５６】
例えば、第一の非多孔性膜２ａと第二の非多孔性膜２ｂの二層構造膜で形成した容器に電子供与体物質３を封入し、この容器を第三の非多孔性膜２ｃで形成した容器７に封入するようにしてもよい。また、第一の非多孔性膜２ａで形成した容器４に電子供与体物質３を封入し、第二の非多孔性膜２ｂと第三の非多孔性膜２ｃの二層構造膜で形成した容器に容器４を封入するようにしてもよい。あるいは、第一の非多孔性膜２ａと第二の非多孔性膜２ｂと第三の非多孔性膜２ｃの三層構造膜で形成した容器に電子供与体物質を封入するようにしてもよい。
【００５７】
積層構造膜は、例えば、加熱して流動性を持たせたホットメルト接着剤を一方の非多孔性膜の全面、一部の面または周縁部に塗布し、ホットメルト接着剤が硬化するまでの時間内に他方の非多孔性膜と貼り合わせて作製することができる。但し、貼り合わせ方法は、ホットメルト接着剤を用いた方法には限定されず、他の接着剤を使用した方法を採用したり、あるいは両面テープ等により貼り合わせる方法を採用してもよい。
【００５８】
また、上述の実施形態では、１つの容器４を封入した容器６を容器７に封入するようにしているが、複数の容器４を封入した容器６を容器７に封入するようにしてもよい。また、１つの容器４を封入した複数の容器６を容器７に封入するようにしてもよい。さらに、複数の容器４を封入した複数の容器６を容器７に封入するようにしてもよい。
【００５９】
あるいは、第一の非多孔性膜２ａと第二の非多孔性膜２ｂの二層構造膜で形成した複数の容器を袋７に封入するようにしてもよい。また、複数の容器４を第二の非多孔性膜２ｂと第三の非多孔性膜２ｃの二層構造膜で形成した容器に封入するようにしてもよい。
【００６０】
また、上述の実施形態において、第二の非多孔性膜２ｂは、容器４の外側表面全体を被覆して第一の非多孔性膜２ａの全面を被覆するようにしているが、第二の非多孔性膜２ｂの被覆形態は必ずしもこのような形態には限定されない。例えば、第一の非多孔性膜２ａの一部を第二の非多孔性膜２ｂで被覆し、第二の非多孔性膜２ｂで覆われていない残りの部分は大気中においても水中においても電子供与体物質３を透過することのない金属製やプラスチック製の剛体フレーム等の部材や膜等で覆うようにしてもよい。
【００６１】
また、上述の実施形態において、第三の非多孔性膜２ｃは、容器４の外側表面全体を被覆する第二の非多孔性膜２ｂの全面を被覆しているが、第三の非多孔性膜２ｃの被覆形態は必ずしもこのような形態には限定されない。例えば、第二の非多孔性膜２ｂの一部を第三の非多孔性膜２ｃで被覆し、第三の非多孔性膜２ｃで覆われていない残りの部分は水蒸気不透過性の部材（金属やプラスチックなど）や膜で覆うようにしてもよい。
【００６２】
したがって、第二の非多孔性膜２ｂで形成される容器６、第三の非多孔性膜２ｃで形成される容器７、第一の非多孔性膜２ａと第二の非多孔性膜２ｂの二層構造膜で形成される容器、第二の非多孔性膜２ｂと第三の非多孔性膜２ｃの二層構造膜で形成される容器、第一の非多孔性膜２ａと第二の非多孔性膜２ｂと第三の非多孔性膜２ｃの三層構造膜で形成される容器についても、本発明の効果が奏され得る範囲で、第一の非多孔性膜２ａで形成される容器４と同様に、チューブ状やシート状としてもよいし、片面だけを非多孔性膜で構成したり、１つの面のさらに一部分を非多孔性膜で構成したりしてもよい。そして、非多孔性膜以外の他の部分は、電子供与体物質３を透過しない金属製やプラスチック製の剛体フレーム等の部材や、電子供与体物質３を透過しない膜等を用いるようにすればよい。
【００６３】
以上の構成により、本発明の電子供与体供給装置１は、第三の非多孔性膜２ｃを生分解する微生物が棲息する水環境に配置（浸漬）することで一定期間経過後に電子供与体物質３が水環境中に徐放され始める。
【００６４】
水環境としては、電子供与体物質を必要とする微生物が棲息する水を含む環境全般、例えば、排水（廃水）等の被処理水や地下水の生物学的処理する処理槽、水を多く含む土壌等が挙げられる。尚、本発明の電子供与体装置を水に配置(浸漬)したときに浮いてしまう場合には、錘等を備えて沈めるようにすればよい。ここで、ポリ乳酸やポリグリコール酸といった生分解性プラスチックは、多種多様な微生物によって生分解され得ることから、一般的には微生物が棲息する水環境に配置すれば生分解が起こり得るが、微生物数が少ない環境等においては、微生物を適宜添加してもよい。また、脱窒処理を目的とする場合には、以下に説明する脱窒バイオリアクターとすることが好適である。
【００６５】
＜脱窒バイオリアクター＞
本発明の脱窒バイオリアクターの実施形態の一例を図２（図２Ａ及び図２Ｂ）に示す。図２に示す脱窒バイオリアクター１０は、本発明の電子供与体供給装置１の第三の非多孔性膜２ｃの周りに、脱窒菌が担持された担体１１を配置したものとしている。本実施形態では、脱窒菌が担持された担体１１と、担体１１の構造的補強を図る不織布からなる袋１２と、該不織布の袋１０によって補強されている袋状の担体１１の内側に形成されるポケット１３とからなる脱窒菌担持担体の袋１０ａのポケット１３に本発明の電子供与体供給装置１が収容されるものとしているが、本発明の脱窒バイオリアクターは、このような構造や形体には限定されない。例えば、構造的補強を図るための素材として不織布以外の素材、例えばナイロンネット等を用いてもよいし、不織布を用いずに担体１１のみによって袋を形成してもよい。また、担体１１は第三の非多孔性膜２ｃ表面に例えば接着等により備えるようにしてもよい。また、担体１１は第三の非多孔性膜２ｃの表面全体に備えるようにしても良いし、一部に備えるようにしてもよい。
【００６６】
担体１１としては、例えば、コラーゲン、フィブリン、アルブミン、カゼイン、セルロースファイバー、セルローストリアセタート、寒天、アルギン酸カルシウム、カラギーナン、アガロース等の天然高分子、ポリアクリルアミド、ポリ−２−ヒドロキシエチルメタクリル酸、ポリビニルクロリド、γ−メチルポリグルタミン酸、ポリスチレン、ポリビニルピロリドン、ポリジメチルアクリルアミド、ポリウレタン、光硬化性樹脂（ポリビニルアルコール誘導体、ポリエチレングリコール誘導体、ポリプロピレングリコール誘導体、ポリブタジエン誘導体等）等の合成高分子、またはこれらの複合体、さらには吸水性ポリマーを用いることも可能である。吸水性ポリマーとしては、公知のものを使用することができるが、具体的には、ポリアクリル酸、ポリアスパラギン酸、ポリグルタミン酸やそれらの改変物、ポリエチレングリコール改変物等が挙げられる。尚、ここで言う改変物とは、イオン性基をもつ高分子を高分子の一部に架橋させた物である。吸水性ポリマーを用いた場合には、上記の高分子ゲルを使用した場合と比べ担体５の保水力、吸水力が高まるため、水分を効率良く吸収し、保水することによって微生物が生存し続けるための好ましい環境を維持し続けることが可能となる。尚、ここに挙げた担体１１はあくまでも例示であり、これらに限定されるものではない。例えば、担体１１として不織布ないしは不織布を起毛処理したものを用いることもできる。
【００６７】
ここで、担体１１は、保護材としても機能する。即ち、担体１１を備えることにより、第三の非多孔性膜２ｃを外部衝撃などによる損傷から防ぐことが可能となる。また、担体１１を光硬化性樹脂のようにそれ自体強度の高い高分子として筒状、鞘状に形成することで、電子供与体供給装置１の膨らみを防止できるので、コンパクト化を図る上で好ましい。この場合には、脱窒バイオリアクターの厚さを薄くすることができ、処理槽などの閉鎖空間に収めるときの充填密度を高められると共に、外部衝撃からも保護することが可能となる。勿論、担体１１とは別に保護材を電子供与体供給装置１に設けるようにしてもよい。
【００６８】
担体１１に担持される脱窒菌としては、例えば、Paracoccus pantotrophus、Alcaligenes eutrophus、 Alcaligenes. faecalis、Alcaligenes sp.Ab-A-1、Ab-A-2(FERM P-13862、P-13860）、Pseudomonas denitrificans等が挙げられ、これらのうちの少なくとも一種以上を用いればよいが、これらに限定されるものではなく、公知または新規の菌株を適宜使用することができる。尚、上記菌株は淡水において使用できる菌株であるが、海水の脱窒処理を行う場合には、例えばAlcaligenes sp.G-A-2-1(FERM P-13861)等を用いればよい。
【００６９】
尚、脱窒菌は自然界に広く常在する菌であるため、あらかじめ担体１１に担持させず、自然に増殖し担体１１に付着する脱窒菌を利用しても構わない。
【００７０】
ここで、脱窒菌は、硝酸イオンを窒素ガスに変換（還元）する通性嫌気性微生物である。したがって、水環境が好気環境下であっても、担体１１中の一部の脱窒菌や水環境中の好気性微生物によって酸素が消費されて担体１１内部には嫌気環境が形成される。したがって、本発明の脱窒バイオリアクターは、嫌気性環境下においては勿論のこと、好気性環境下においても機能し得る。
【００７１】
本発明の脱窒バイオリアクターを水環境に接触（浸漬）することによって、電子供与体供給装置１の第三の非多孔性膜２ｃ（生分解性と水蒸気不透過性とを併せ持つ非多孔性膜）が担体１１に担持された脱窒菌、さらには水環境に棲息している微生物によって生分解される。したがって、本発明の脱窒バイオリアクターを水環境に接触（浸漬）させてから一定期間が経過すると、電子供与体供給装置１の第二の非多孔性膜２ｂ（親水性の非多孔性膜）が水と接触し、電子供与体物質３が第一の非多孔性膜２ａ（疎水性または両親媒性の非多孔性膜）と第二の非多孔性膜２ｂ（親水性の非多孔性膜２ｃ）とを介して、第一の非多孔性膜２ａの分子透過性能に支配される速度で透過し、担体１１中の脱窒菌に供給される。これにより、脱窒菌が活性化されて、脱窒菌の脱窒処理能が発揮され、水環境中の硝酸イオンを窒素ガスに変換することが可能となる。そして、脱窒菌の脱窒処理能を発揮させるタイミングは、電子供与体供給装置１の第三の非多孔性膜２ｃの材質や厚み、さらには担体１１に担持させる脱窒菌の菌体密度、水環境中の微生物数により、制御することができる。
【００７２】
本発明の脱窒バイオリアクターは、硝酸イオンを窒素ガスに変換して硝酸イオン濃度を低減するためのあらゆる水処理（排水処理等）に利用することができる。また、例えば、以下に説明するように、アンモニアを生物学的に硝化処理するための硝化槽の内部に収容することで、一定期間経過後に硝化と脱窒の両方の処理能を発揮する硝化・脱窒処理槽とすることができる。
【００７３】
＜硝化・脱窒処理槽＞
本発明の硝化・脱窒処理槽の実施形態の一例を図３に示す。図３に示す硝化・脱窒処理槽２０は、本発明の脱窒バイオリアクター１０を、アンモニアを生物学的に硝化処理する硝化槽２１の内部に収容したものである。
【００７４】
アンモニアを生物学的に硝化処理する硝化槽２１は、例えば、図３に示すように、筒状の容器２２の下端に被処理水の流入部２２ａを備え、上端に被処理水の流出部２２ｂを備え、容器の内部にはセラミックやガラス、プラスチック等の比表面積が大きい担体２３が複数収容されている。この担体には予めアンモニアを硝化処理するための硝化菌が担持されている。但し、硝化槽２１の形態は、あくまでも一例であって、この形態には限定されない。例えば、容器２２の上端に被処理水の流入部２２ａを備え、下端に被処理水の流出部２２ｂを備えるようにして、被処理水を、被処理水を容器２２の上端から流入させて容器２２の下端から排出するようにしてもよい。また、担体２３に予め硝化菌を担持させることなく、被処理水を硝化槽に流通させる過程で、被処理水に棲息している硝化菌を徐々に担持するようにしてもよい。
【００７５】
硝化菌としては、Nitrosomonas  europaea NBRC-14298、Nitrosomonas  europaea、Nitrosococcus mobilis、Nitrosospira briensis、Nitrosolobus multiformis、Nitrosovibrio tenuis等のアンモニアを亜硝酸イオンに酸化するアンモニア酸化菌を一種以上、Nitrobacter winogradskyi 、N. hamburgensis等の亜硝酸イオンを硝酸イオンに酸化する亜硝酸酸化菌を一種以上用いることができ、これらを併用することが好適であるが、これらに限定されるものではなく、公知または新規の菌株を適宜使用することができる。尚、上記菌株は淡水において使用できる菌株であるが、海水の硝化処理を行う場合には、例えばアンモニア酸化菌としてNitrosomonas  marina、Nitrosococcus oceanus等を用いるようにしてもよいし、亜硝酸酸化菌としてNitrospina gracilis、Nitrococcus mobilis、Nitrospira marina等を用いるようにしてもよい。
【００７６】
本発明の脱窒バイオリアクター１０は、複数の多孔性焼結体２３に埋設されるように硝化槽２１の内部に収容されているが、硝化槽２１の内部に収容されていれば、脱窒バイオリアクターの配置位置は特に限定されない。また、図３では、脱窒バイオリアクター１０を一つだけ収容するようにしているが、脱窒バイオリアクター１０は複数個収容してもよい。上記の通り、脱窒バイオリアクター１０の担体１１は、光硬化性樹脂のようにそれ自体強度の高い高分子として筒状、鞘状に形成することで、電子供与体供給装置１の膨らみを防止できるので、硝化槽２１に収容する際に脱窒バイオリアクター１０の充填密度を高めて、脱窒器能を高めることができる。
【００７７】
硝化槽２１内に酸素を含む被処理水が流通すると、好気性微生物である硝化菌が機能して被処理水中のアンモニアが硝化処理される。そして、硝化槽２１内に収容されている脱窒バイオリアクター１０の電子供与体供給装置１の第三の非多孔性膜２ｃと水が接触すると、第三の非多孔性膜２ｃが担体１１に担持されている脱窒菌、さらには硝化槽２１内の他の微生物によって徐々に生分解され、一定期間経過後に第二の非多孔性膜２ｂと水とが接触して、電子供与体物質３が担体１１に担持された脱窒菌に供給され始め、脱窒菌の脱窒処理能が発揮され始める。これにより、硝化槽２１が、硝化と脱窒を同時に行う硝化・脱窒処理槽として機能する。尚、硝化槽２１内に流通する被処理水に酸素が含まれていても、上記の通り、担体１１中の一部の脱窒菌や水環境中の好気性微生物によって酸素が消費されて担体１１内部には嫌気環境が形成される。したがって、本発明の脱窒バイオリアクターは、硝化槽２１内にて良好に機能し、硝化・脱窒処理槽として機能する。
【００７８】
本発明の硝化・脱窒処理槽２０は、例えば以下に説明する水棲生物飼育設備の飼育水を生物濾過するための生物濾過槽として使用するのに好適である。
【００７９】
＜水棲生物飼育設備＞
本発明の水棲生物飼育設備の実施形態の一例を図４に示す。図４に示す水棲生物飼育設備３０は、閉鎖循環型の水棲生物飼育設備であり、水棲生物を飼育するための飼育水槽３１と、飼育水槽３１の飼育水を循環させる循環路３２が備えられ、循環路３２には生物濾過槽３３が組み込まれている。飼育水は、例えば循環ポンプ（不図示）により飼育水槽３１から生物濾過槽３３に送液され、生物濾過槽３３を通過した飼育水が再び飼育水槽３１に流入する。本実施形態では、この生物濾過槽３３として、本発明の硝化・脱窒処理槽２０を用いるようにしている。但し、生物濾過槽３３の設置形態はこれに限定されるものではなく、閉鎖循環型の水棲生物飼育設備に一般的に用いられる上部フィルター等の形態としてもよい。また、図示省略しているが、飼育水の温度を制御するための温度コントローラー、飼育水をエアレーションするための曝気装置、照明設備等を備えるようにしてもよい。
【００８０】
したがって、この水棲生物飼育設備３０によると、水棲生物の飼育開始から一定期間が経過し、産卵等によって飼育水槽内の個体数が増加して、飼育水の硝酸イオン濃度が上昇し易くなるタイミングで、電子供与体物質を脱窒菌に与えて脱窒機能を発揮させることができ、電子供与体物質の飼育水への不必要な拡散や、電子供与体物質の無駄な消費を抑えることができる。
【００８１】
また、飼育水槽３１の飼育水の循環を止め、微生物の乾燥を防ぐために生物濾過槽３３に飼育水を満たしておいて、待機状態としている期間は、電子供与体物質３の生物濾過槽３３内の飼育水への透過を防ぐことができる。したがって、飼育水の循環を開始するタイミングで、あるいは飼育水の循環を開始してから一定期間が経過した後に、電子供与体物質３の飼育水への供給を開始することができる。したがって、飼育水の循環を止めて待機状態としている期間中に、生物濾過槽３３内の飼育水に電子供与体物質３が供給されて蓄積し、飼育水の循環を始めたときに飼育水槽内に電子供与体物質３が高濃度に流入して試験対象である水棲生物の健康を害したり、死滅させたりしてしまうことを確実に防ぐことが可能になる。
【００８２】
尚、本発明の水棲生物飼育設備は、飼育水を淡水とする場合は勿論のこと、飼育水を海水や汽水とした場合においても、脱窒菌や硝化菌の選択によって、水棲生物を良好に飼育できることはいうまでもない。
【００８３】
なお、上述の形態は本発明の好適な形態の一例ではあるがこれに限定されるものではなく本発明の要旨を逸脱しない範囲において種々変形実施可能である。
【００８４】
例えば、本発明の電子供与体供給装置１は、電子供与体物質３を導入する手段を備えて、電子供与体物質３を外部から補充可能とするようにしてもよい。これにより、一定期間経過後に電子供与体物質３の水環境への供給が始まった後は、電子供与体物質３を外部から補充し続けて、水環境に電子供与体物質３を供給し続けることができる。例えば、図９に示すように、電子供与体物質３を導入する手段は、容器４の縁の一部に電子供与体物質３を注入する供給部９を設けて、さらに図１０に示すようにノズルないしパイプ８を装着する構造でも良いし、容器４と一体となったノズルないしパイプ８のようなものでも良い。尚、図１０は、第三の非多孔性膜２ｃが生分解されて電子供与体物質３が第一の非多孔性膜２ａと第二の非多孔性膜２ｂを介して透過する状態を示している。図１０に示す微生物への電子供与体供給装置１は、容器４の縁に設けられた供給部９に装着された供給ノズル８あるいは容器４と一体となった供給ノズル８と、電子供与体物質３’を貯留するタンク１８とをチューブ１７などで連結し、必要に応じて電子供与体物質３’を補充可能としている。この場合、タンク１８と容器４とはチューブ１７を介して連通されているので、タンク１８内に電子供与体物質３を貯蔵しておけば、容器４内の電子供与体物質３が減少してきたときに、電子供与体物質３’をタンク１８と容器４の圧力差により補充できる。尚、容器４は供給部９あるいはノズル８を設けているので厳密な意味での密封構造ではないが、供給ノズル８内がタンク１８から供給される電子供与体物質３’で満たされている状態では、電子供与体物質３’の液面がシールとなって容器４内は事実上密封状態にある。このため、容器４内の電子供与体物質３が供給部９やノズル８を通って漏れ出ることはない。尚、図９及び図１０では、第一の非多孔性膜２ａと第二の非多孔性膜２ｂと第三の非多孔性膜２ｃの三層構造膜によって容器４を構成するようにしているが、上記の通り、非多孔性膜の被覆形態や容器の構造はこの形態には限定されない。
【００８５】
また、本発明の電子供与体供給装置の第三の非多孔性膜２ｃの周りに、電子供与体物質を必要とする脱窒菌以外の微生物が担持された担体が配置されているバイオリアクターとしてもよい。この場合、当該微生物が担持された担体には、予め当該微生物が担持された担体は勿論のこと、水環境に配置することで当該微生物が担持された（付着した）担体も含まれる。
【実施例】
【００８６】
以下に本発明の実施例を説明するが、本発明はこれら実施例に限られるものではない。
【００８７】
[参考例]
（参考例１−１）大気中におけるエタノールの透過性の検討
各種非多孔性膜を用いて袋を形成し、その中にエタノールを密封した場合の大気中におけるエタノールの透過量を測定した。
【００８８】
以下に示す（１）〜（７）の非多孔性膜により５０ｍｍ×５０ｍｍの大きさの袋を作製し、袋の中にエタノール（和光純薬工業製、９９．５％）を５ｍＬ密封した。
（１）０．０３ｍｍ厚のＰＶＡ膜（商品名：ビニロンフィルム  ＶＦ−Ｌ、クラレ社製）
（２）０．０３ｍｍ厚のＰＥ膜（ミポロンフィルム、ミツワ（株）製）
（３）０．０５ｍｍ厚のＰＥ膜（ミポロンフィルム、ミツワ（株）製）
（４）０．０７５ｍｍ厚のＥＶＡ膜（商品名：農ＰＯフィルム、昭和パックス社製）
（５）０．０３ｍｍ厚のＥＶＯＨ膜（商品名：エバールフィルム  ＥＦ−ＨＳ、クラレ社製）
（６）０．０１５ｍｍ厚のＰＬＡ膜（商品名：テラマック、ユニチカ製  ＴＦ−１５、二軸延伸処理品）
（７）０．０３５ｍｍ厚のＰＬＡ膜（商品名：テラマック、ユニチカ製  ＴＦ−３５、二軸延伸処理品）
【００８９】
上記（１）により作製した袋をサンプルＡと呼ぶ。
【００９０】
上記（２）により作製した袋をサンプルＢと呼ぶ。
【００９１】
上記（３）により作製した袋をサンプルＤと呼ぶ。
【００９２】
サンプルＤを上記（１）により形成した袋に密封したものを、サンプルＣと呼ぶ。
【００９３】
上記（４）により作製した袋をサンプルＥと呼ぶ。
【００９４】
サンプルＥを上記（１）により形成した袋に密封したものを、サンプルＦと呼ぶ。
【００９５】
上記（５）により作製した袋をサンプルＧと呼ぶ。
【００９６】
上記（６）により作製した袋をサンプルＨと呼ぶ。
【００９７】
上記（７）により作製した袋をサンプルＩと呼ぶ。
【００９８】
ここで、ＰＶＡ（ポリビニルアルコール）は親水性の非多孔性膜である。ＰＥ（ポリエチレン）は疎水性の非多孔性膜である。ＥＶＯＨ（エチレンビニルアルコール共重合体）とＥＶＡ（エチレン酢酸ビニル共重合体）は両親媒性の非多孔性膜である。ＰＬＡ（ポリ乳酸）は生分解性と水蒸気不透過性とを併せ持つ非多孔性膜である。
【００９９】
尚、使用したＥＶＡ膜は酢酸ビニルを１２モル％（エチレンが８８モル％）とした。また、ＥＶＯＨ膜はビニルアルコールを５３モル％（エチレンが４７モル％）とした。疎水性の強さはＥＶＯＨよりもＥＶＡの方が上である。
【０１００】
上記サンプルＡ〜Ｉのそれぞれを、シリカゲルを置いて湿度を低下させた３０℃の大気中に静置し、経過日数に対して袋の重さを測定することにより袋からのエタノールの透過量を評価した。尚、実験は無菌条件下にて行った。
【０１０１】
実験結果を図５に示す。図５において、●はサンプルＡの実験結果を示し、■はサンプルＢの実験結果を示し、□はサンプルＣの実験結果を示し、▲はサンプルＤの実験結果を示し、◆はサンプルＥの実験結果を示し、◇はサンプルＦの実験結果を示し、▼はサンプルＧの実験結果を示し、○はサンプルＨの実験結果を示し、◎はサンプルＩの実験結果を示している。
【０１０２】
非多孔性膜をＰＶＡ膜とした場合（●：サンプルＡ）には、実験開始から７日間経過後に至るまで袋の重量の変動は見られなかった。また、エタノールを密封した袋をＰＶＡ膜の袋で密封した場合（□：サンプルＣ、◇：サンプルＦ）にも、実験開始から７日間経過後に至るまで袋の重量の変動は見られなかった。さらに、ＰＬＡ膜によりエタノールを密封した場合（○：サンプルＨ、◎：サンプルＩ）も、実験開始から２日間重量の変動が全く見られなかった。
【０１０３】
一方、非多孔性膜をＰＥ膜（■：サンプルＢ、▲：サンプルＤ）、ＥＶＡ膜（◆：サンプルＥ）及びＥＶＯＨ膜（▼：サンプルＧ）とした場合には袋の重量が徐々に低下していくことが確認された。また、袋の重量の低下速度はＰＥ膜を用いた袋が最も遅く、次に、ＥＶＡ膜を用いた袋が遅く、ＥＶＯＨ膜を用いた袋が最も速いことがわかった。
【０１０４】
また、０．０３ｍｍ厚のＰＥ膜を用いた袋（■：サンプルＢ）と比較して０．０５ｍｍ厚のＰＥ膜を用いた袋（▲：サンプルＤ）の方が袋の重量の低下速度が若干小さくなった。したがって、非多孔性膜の膜厚を薄くすることで、エタノール等の電子供与体物質の透過速度を高めることができることがわかった。
【０１０５】
以上の結果から、親水性の非多孔性膜であるＰＶＡ膜が、大気中におけるエタノールの透過を防ぐことが明らかとなった。
【０１０６】
また、疎水性の非多孔性膜であるＰＥ膜、両親媒性の非多孔性膜であるＥＶＡ膜及びＥＶＯＨ膜が、大気中においてエタノールの透過を許容し、大気中において徐々にエタノールを透過させることが明らかとなった。
【０１０７】
さらに、生分解性と水蒸気不透過性とを併せ持つ非多孔性膜であるＰＬＡ膜が、大気中におけるエタノールの透過を防ぐことも明らかとなった。
【０１０８】
（参考例１−２）水中におけるエタノールの透過性の検討
参考例１−１において作製したサンプルＡ、Ｂ、Ｃ、Ｄ、Ｇ、Ｈ、Ｉを用いて、水中におけるエタノールの透過量を測定した。
【０１０９】
具体的には、これらサンプルをそれぞれビーカーに入れた３００ｍＬの蒸留水（雑菌によるエタノールの分解を防ぐため、０．０２％ＮａＮ３を添加）に浸漬し、経過時間に対する蒸留水のＴＯＣ濃度を測定して袋からのエタノールの透過量を評価した。ＴＯＣ濃度は燃焼−赤外線式全有機炭素分析計（ＴＯＣ−６５０、東レエンジニアリング製）により測定した。また、蒸留水の温度は３０℃とし、実験中は水を撹拌し続けた。尚、実験は無菌条件下にて行った。
【０１１０】
結果を図６に示す。図６において、●はサンプルＡの実験結果を示し、■はサンプルＢの実験結果を示し、□はサンプルＣの実験結果を示し、▲はサンプルＤの実験結果を示し、▼はサンプルＧの実験結果を示し、○はサンプルＨの実験結果を示し、◎はサンプルＩの実験結果を示している。
【０１１１】
何れのサンプルを用いた場合においても、エタノールの透過が確認され、それぞれエタノールの透過速度に違いが見られた。
【０１１２】
即ち、非多孔性膜をＰＶＡ膜とした場合（●：サンプルＡ）とした場合、ＥＶＯＨ膜（▼：サンプルＧ）とした場合には、サンプルを水に浸漬するとエタノールが一気に放出される傾向が見られた。
【０１１３】
また、非多孔性膜をＰＥ膜とした場合（■：サンプルＢ、▲：サンプルＤ）には、実験開始から７日目までにかけてＴＯＣ濃度が徐々に増加している傾向が見られた。しかも、膜厚を厚くすることによって、ＴＯＣ濃度の増加速度が遅くなる傾向が見られたことから、膜厚を制御することによって、分子透過性能を制御できることが明らかとなった。
【０１１４】
さらに、非多孔性膜をＰＬＡ膜とした場合（○：サンプルＨ、◎：サンプルＩ）にも、実験開始から７日目までにかけてＴＯＣ濃度が徐々に増加している傾向が見られた。しかも、膜厚を厚くすることによって、ＴＯＣ濃度の増加速度が遅くなる傾向が見られたことから、膜厚を制御することによって、分子透過性能を制御できることが明らかとなった。
【０１１５】
また、非多孔性膜をＰＥ膜とした袋をＰＶＡ膜で覆った場合（□：サンプルＣ）と覆わなかった場合（▲：サンプルＤ）とを比較すると、実験結果がほぼ一致していることが確認された。このことから、ＰＶＡ膜を水と接触させた場合には、ＰＥ膜のエタノール透過性に依存してエタノールが徐々に放出され、ＰＶＡ膜はエタノールの透過速度に影響をほとんど与えないことが明らかとなった。
【０１１６】
以上、参考例１−１の大気中におけるエタノール透過試験と参考例１−２の水中におけるエタノール透過試験の結果について考察すると、以下のことがわかった。即ち、ＰＶＡ膜等の親水性の非多孔性膜については、大気中ではエタノールの透過を防ぐが、水中ではバリア性が低下してエタノールの透過することがわかった。また、ＥＶＯＨ等の両親媒性の非多孔性膜については、大気中においても水中においてもエタノールの透過を許容するが、水中においては、非多孔性膜の親水性部分のバリア性の低下によって大気中よりもエタノールが透過し易くなることがわかった。また、ＰＬＡ等の生分解性と水蒸気不透過性とを併せ持つ非多孔性膜については、水中ではエタノールを透過することがわかった。
【０１１７】
また、以上の結果は、エタノールと分子の性質が類似しているアルコール、特にメタノール及びプロパノール等の低級アルコール全般、蟻酸、酢酸及びプロピオン酸等の有機酸、水素、硫化水素、メタン及びエタン等のガス状物質、さらにはフェノール類、ベンゼン及びトルエン等のように、各種微生物の電子供与体として機能し得る物質についても、同様に当て嵌まるものと考えられた。
【０１１８】
[実施例]
（実施例１−１）水中におけるエタノールのバリア性の検討
非多孔性膜の積層構造を各種変化させて、水中におけるエタノールのバリア性について検討した。
【０１１９】
実験には、以下に示す（８）〜（１１）の非多孔性膜を用いた。
（８）０．０３ｍｍ厚のＰＶＡ膜（商品名：ビニロンフィルム  ＶＦ−Ｌ、クラレ社製）
（９）０．０３ｍｍ厚のＰＥ膜（ミポロンフィルム、ミツワ（株）製）
（１０）０．０１５ｍｍ厚のＰＬＡ膜（商品名：テラマック、ユニチカ製  ＴＦ−１５、二軸延伸処理品）
（１１）０．０１５ｍｍ厚のＰＧＡ膜（商品名：kuredux、クレハ製）
【０１２０】
上記（９）により５０ｍｍ×５０ｍｍの大きさの袋を作製し、袋の中にエタノール（和光純薬工業製、９９．５％）を５ｍＬ密封した。これをサンプルＪ（積層構造：ＰＥ単層）と呼ぶ。
【０１２１】
上記（８）により５０ｍｍ×５０ｍｍの大きさの袋を作製し、袋の中にサンプルＪを密封した。これをサンプルＫ（積層構造：ＰＥ／ＰＶＡ積層）と呼ぶ。
【０１２２】
上記（１１）により５０ｍｍ×５０ｍｍの大きさの袋を作製し、袋の中にサンプルＪを密封した。これをサンプルＬ（積層構造：ＰＥ／ＰＧＡ積層）と呼ぶ。
【０１２３】
上記（１１）により５０ｍｍ×５０ｍｍの大きさの袋を作製し、袋の中にサンプルＫを密封した。これをサンプルＭ（積層構造：ＰＥ／ＰＶＡ／ＰＧＡ積層）と呼ぶ。
【０１２４】
上記（１０）により５０ｍｍ×５０ｍｍの大きさの袋を作製し、袋の中にサンプルＫを密封した。これをサンプルＮ（積層構造：ＰＥ／ＰＶＡ／ＰＬＡ積層）と呼ぶ。
【０１２５】
ここで、ＰＶＡ（ポリビニルアルコール）は親水性の非多孔性膜である。ＰＥ（ポリエチレン）は疎水性の非多孔性膜である。ＰＧＡ（ポリグルコール酸）及びＰＬＡ（ポリ乳酸）は生分解性と水蒸気不透過性とを併せ持つ非多孔性膜である。
【０１２６】
サンプルＪ〜Ｎをそれぞれビーカーに入れた３００ｍＬの蒸留水（雑菌によるエタノールの分解を防ぐため、０．０２％ＮａＮ３を添加）に浸漬し、経過時間に対する蒸留水のＴＯＣ濃度を測定して袋からのエタノールの透過量を評価した。ＴＯＣ濃度は燃焼−赤外線式全有機炭素分析計（ＴＯＣ−６５０、東レエンジニアリング製）により測定した。また、蒸留水の温度は３０℃とし、実験中は水を撹拌し続けた。尚、実験は無菌条件下にて行った。
【０１２７】
結果を図７に示す。図７において、◆はサンプルＪの実験結果を示し、■はサンプルＫの実験結果を示し、▲はサンプルＬの実験結果を示し、□はサンプルＭの実験結果を示し、＊はサンプルＮの実験結果を示している。
【０１２８】
サンプルＪ、Ｋ及びＬについては、エタノールの透過が確認されたが、サンプルＭ及びＮについては、エタノールの透過が見られなかった。
【０１２９】
以上の結果から、ＰＧＡ膜やＰＬＡ膜のように、生分解性と水蒸気不透過性とを併せ持つ非多孔性膜によって、水とＰＶＡ膜との接触を防いで、エタノールの透過をブロックできることが明らかとなった。
【０１３０】
（実施例１−２）微生物が存在する水中におけるエタノールのバリア性の検討
実施例１−１で作製したサンプルＭ（積層構造：ＰＥ／ＰＶＡ／ＰＧＡ積層）を用いて、微生物が存在する水中におけるエタノールのバリア性の検討を行った。
【０１３１】
具体的には、以下の方法により実験を行った。
【０１３２】
微生物として脱窒菌であるＰａｒａｃｏｃｃｕｓ  ｐａｎｔｏｔｒｏｐｈｕｓ（ＪＣＭ−６８９２、以下、単に脱窒菌と呼ぶ）を使用した。菌体の培養には、JCM Medium List No.22(Nutrient agar No.2)を基本とした液体培地（ペプトン：１０ｇ／Ｌ、肉汁：１０ｇ／Ｌ、ＮａＣｌ：５ｇ／Ｌ、ｐＨ７．０〜７．２、JCM Medium List No.22から寒天を除いたもの）を用いた。それぞれ３０℃で振とう（１１０ｒｐｍ）培養後、遠心分離により集菌し、リン酸緩衝液（Ｎａ２ＨＰＯ４・１２Ｈ２Ｏ：９ｇ／Ｌ、ＫＨ２ＰＯ４：１．５ｇ／Ｌ、ｐＨ７．５）により３回洗浄した。洗浄菌体は、３３ｍｇ  ｄｒｙ  ｗｔ．／ｍＬになるようリン酸緩衝液に懸濁した。
【０１３３】
次に、光硬化性樹脂ＰＶＡ−ＳｂＱ（ＳＰＰ−Ｈ−１３、東洋合成工業製）９ｍＬに対し、前述の菌懸濁液を２ｍＬ混合し、菌体を固定化した。菌体と樹脂の混合液は直接不織布に塗布し、メタルハロゲンランプ下で１時間照射することにより不織布の片面にシート状に固定化担体（縦５０ｍｍ、横５０ｍｍ、厚さ２０ｍｍ）を成形した。
【０１３４】
そして、この固定化担体２つを不織布を外側にして３辺を貼り合わせ、微生物担体の袋を作製した。
【０１３５】
微生物担体の袋にサンプルＭ（積層構造：ＰＥ／ＰＶＡ／ＰＧＡ積層）を収容したものとサンプルＸと呼ぶ。
【０１３６】
また、比較試験として、微生物担体の袋にサンプルＪ（積層構造：ＰＥ単層）を収容したものをサンプルＹと呼ぶ。
【０１３７】
サンプルＸとＹをそれぞれビーカーに入れた３００ｍＬの硝酸カリウム水溶液（１００ｍｇ−Ｎ／Ｌ  ＫＮＯ３）に浸漬し、経過時間に対する硝酸カリウム水溶液の窒素濃度を測定した。脱窒菌にエタノールが供給されることで、脱窒菌が機能し、硝酸イオンが窒素ガスに変換されて硝酸カリウム水溶液の窒素濃度が低下する。したがって、硝酸カリウム水溶液の窒素濃度を測定することで、脱窒菌へのエタノール供給量を間接的に評価することができる。尚、エタノールは脱窒菌に消費されるため、ＴＯＣ濃度の測定ではエタノールの水環境への供給状況が評価できない。
【０１３８】
尚、窒素濃度の測定は、イオンクロマトアナライザ（ＩＳＣ−１５００（ＣＳ１６Ａカラム使用）Ｄｉｏｎｅｘ社製）により行った。また、硝酸カリウム水溶液の温度は３０℃とし、実験中は水を攪拌し続けた。
【０１３９】
結果を図８に示す。図８において、■はサンプルＸの実験結果を示し、◆はサンプルＹの実験結果を示している。
【０１４０】
微生物担体の袋にサンプルＪ（積層構造：ＰＥ単層）を収容したサンプルＹを用いた実験においては、実験開始直後から、硝酸カリウム水溶液の窒素濃度の低下が見られた。このことから、サンプルＹを使用した場合には、実験開始直後から脱窒菌にエタノールが供給されていることが明らかとなった。
【０１４１】
これに対し、微生物担体の袋にサンプルＭ（積層構造：ＰＥ／ＰＶＡ／ＰＧＡ積層）を収容したサンプルＸを用いた実験においては、実験開始後４日目までは硝酸カリウム水溶液の窒素濃度の低下が見られなかった。ところが、７日目〜１４日目にかけて、窒素濃度が徐々に低下することが明らかとなった。このことから、サンプルＸを使用した場合には、実験開始から一定期間が経過してから脱窒菌へのエタノールの供給が始まることが明らかとなった。即ち、生分解性と水蒸気不透過性とを併せ持つ非多孔性膜であるＰＧＡ膜でＰＶＡ膜を覆うことによって、脱窒菌によりＰＧＡ膜が生分解されて一定期間経過後にＰＶＡ膜と水との接触が起こり、これによりエタノールがＰＥ膜とＰＶＡ膜とを介して透過し始めるものと考えられた。
【０１４２】
以上の結果から、ＰＥ膜等の疎水性の非多孔性膜をＰＶＡ膜等の親水性の非多孔性膜で覆い、さらに親水性の非多孔性膜をＰＧＡ膜等の生分解性と水蒸気不透過性とを併せ持つ非多孔性膜で覆うことによって、生分解性と水蒸気不透過性とを併せ持つ非多孔性膜により一定期間はエタノールの透過を防ぎ、生分解性と水蒸気不透過性とを併せ持つ非多孔性膜が生分解されて親水性の非多孔性膜と水との接触が起こることによって、エタノールを水中に供給（透過）できることがわかった。
【０１４３】
また、親水性の非多孔性膜と水とが接触するまでの時間は、生分解性と水蒸気不透過性とを併せ持つ非多孔性膜の材質や厚みによって制御し得るものと考えられた。
【０１４４】
さらに、上記結果は、エタノールと分子の性質が類似しているアルコール、特にメタノール及びプロパノール等の低級アルコール全般、蟻酸、酢酸及びプロピオン酸等の有機酸、水素、硫化水素、メタン及びエタン等のガス状物質、さらにはフェノール類、ベンゼン及びトルエン等のように、各種微生物の電子供与体として機能し得る物質についても、同様に当て嵌まるものと考えられた。
【０１４５】
また、エタノール等の電子供与体物質と接触する最も内側の非多孔性膜は、疎水性の非多孔性膜だけでなく、エタノール等の電子供与体物質を透過し得る両親媒性の非多孔性膜を用いることもできるものと考えられた。即ち、両親媒性の非多孔性膜の疎水性を高めることによって、水中での分子透過性能を親水性の非多孔性膜よりも低下させて、この膜の分子透過性能に支配される緩やかな速度で電子供与体物質を徐放し得るものと考えられた。
【符号の説明】
【０１４６】
１    電子供与体供給装置
２ａ  第一の非多孔性膜
２ｂ  第二の非多孔性膜
２ｃ  第三の非多孔性膜
３    電子供与体物質
４    容器
１０  脱窒バイオリアクター
１１  担体
２０  硝化・脱窒処理槽
２１  硝化槽
３０  水棲生物飼育設備
３３  生物濾過槽
【図１】
0005662809.tif 000002
【図２Ａ】
0005662809.tif 000003
【図２Ｂ】
0005662809.tif 000004
【図３】
0005662809.tif 000005
【図４】
0005662809.tif 000006
【図７】
0005662809.tif 000007
【図８】
0005662809.tif 000008
【図９】
0005662809.tif 000009
【図１０】
0005662809.tif 000010
【図５】
0005662809.tif 000011
【図６】
0005662809.tif 000012